(57)【要約】【課題】高濃度に酸素ラジカルを含有するＣ１２Ａ７を安価に提供する。【解決手段】酸素ラジカル含有カルシウムアルミネート粉末を用いて溶射することを特徴とする酸素ラジカル含有カルシウムアルミネート膜の製造方法であり、好ましくは、酸素ラジカル含有カルシウムアルミネート粉末の酸素ラジカル含有量が１０２０ｃｍ−３以上であることを特徴とする。【選択図】なし【特許請求の範囲】
【請求項１】
酸素ラジカル含有カルシウムアルミネート膜の製造方法であって、酸素ラジカル含有カルシウムアルミネート粉末を用いて溶射することを特徴とする酸素ラジカル含有カルシウムアルミネート膜の製造方法。
【請求項２】
酸素ラジカル含有カルシウムアルミネート粉末の酸素ラジカル含有量が１０２０ｃｍ−３以上であることを特徴とする請求項１記載の酸素ラジカル含有カルシウムアルミネート膜の製造方法。
【請求項３】
基材上に酸素ラジカル含有カルシウムアルミネート膜を形成してなる積層体であって、前記酸素ラジカル含有カルシウムアルミネート膜が酸素ラジカル含有カルシウムアルミネート粉末を用いて溶射して成ることを特徴とする積層体。
【請求項４】
基材が酸化ジルコニウムからなる焼結体であることを特徴とする請求項３記載の積層体。
【発明の詳細な説明】
【技術分野】
【０００１】
本発明は、酸化触媒、イオン伝導体などの用途展開が期待されている、活性酸素種であるＯ２−やＯ−の酸素ラジカルを高濃度に含むカルシウムアルミネート膜およびその積層体に関する。
【背景技術】
【０００２】
Ｏ２−やＯ−の酸素ラジカルは、活性酸素の１種であり、有機物や無機物の酸化過程で重要な役割を果たすことが知られている。酸化物化合物の固体表面上に吸着したＯ２−については、広範な研究が行われている（非特許文献１参照）。
【非特許文献１】Ｊ．Ｈ．Ｌｕｎｓｆｏｒｄ、Ｃａｔａｌ．Ｒｅｖ．８，１３５，１９７３、Ｍ．Ｃｈｅ  ａｎｄ  Ａ．Ｊ．Ｔｅｎｃｈ，Ａｄｖ．Ｃａｔａｌ，３２，１，１９８３。
【０００３】
この研究では、γ線などの高エネルギーの放射線を酸化物化合物表面に照射することでＯ２−を作成している。
【０００４】
Ｏ２−を構成アニオンとする結晶はＲＯ２（Ｒ＝アルカリ金属）が知られているが、これらの化合物はいずれも３００℃以下の低温で容易に分解してしまうため、酸化触媒、イオン伝導体などの用途には使用できない。
【０００５】
１９７０年にＨ．Ｂ．Ｂａｒｔｌらは、１２ＣａＯ・７Ａｌ２Ｏ３（以下、Ｃ１２Ａ７という）結晶においては、２分子を含む単位胞にある６６個の酸素のうち、２個はネットワークに含まれず、結晶の中に存在するケージ内の空間に「フリー酸素」として存在すると主張している（非特許文献２参照）。
【非特許文献２】Ｈ．Ｂ．Ｂａｒｔｌ  ａｎｄ  Ｔ．Ｓｃｈｅｌｌｅｒ、Ｎｅｕｅｓ  Ｊａｒｈｒｂ．Ｍｉｎｅｒａｌ．，Ｍｏｎａｔｓｈ．１９７０、５４７。
【０００６】
また、細野らは、ＣａＣＯ３とＡｌ２Ｏ３またはＡｌ（ＯＨ）３を原料として空気中で１２００℃の温度で固相反応により合成したＣ１２Ａ７結晶中に１×１０１９／ｃｍ３程度のＯ２−が包接されていることを電子スピン共鳴の測定から発見し、フリー酸素の一部がＯ２−の形でゲージ内に存在するというモデルを提案している（非特許文献３参照）。
【非特許文献３】Ｈ．Ｈｏｓｏｎｏ  ａｎｄ  Ｙ．Ａｂｅ，Ｉｎｏｒｇ．Ｃｈｅｍ．２６、１１９３、１９９７。
【０００７】
Ｃ１２Ａ７は、融点１４１５℃の安定な酸化物であり、包接されるＯ２−の量を増加させ、可逆的な取り込み、放出が可能となれば、酸化触媒、イオン伝導体などとしての用途が開けるものと期待できる。
【０００８】
細野らは更に、前記Ｏ２−を包接するＣ１２Ａ７について検討を行い、ＣａＣＯ３、Ｃａ（ＯＨ）２又はＣａＯと、Ａｌ２Ｏ３又はＡｌ（ＯＨ）３とを原料に用い、酸素分圧１０４Ｐａ以上、水蒸気分圧１０２Ｐａ以下の乾燥酸化雰囲気下、１２００℃以上１４１５℃未満に焼成し、固相反応させることで、活性酸素種であるＯ２−及びＯ−を１０２０／ｃｍ３以上の高濃度で包接するＣ１２Ａ７を得ている（特許文献１参照）。
【特許文献１】特開２００２―３２１８公報。
【発明の開示】
【発明が解決しようとする課題】
【０００９】
しかし、細野らの見いだした高濃度に活性酸素種を含有するＣ１２Ａ７を産業上利用する場合、更に解決するべき課題がある。
【００１０】
すなわち、高濃度の酸素ラジカルを含有するＣ１２Ａ７を、酸化触媒、イオン伝導体等の用途に適用する場合、当該用途に応じた機能を充分発揮させるためには、それぞれの用途に適合した様々な形態とする必要がある。
【００１１】
Ｃ１２Ａ７を粉末形態で使用する場合以外は、形態の付与はＣ１２Ａ７を焼結させることによってなされるのが一般的である。焼結体は、原料となるＣ１２Ａ７粉末またはカルシウム化合物とアルミニウム化合物との混合粉末を、金型等を用いて所定の形状に成形した後に焼成することによって、製造することができる。しかし、大面積の板状品等の大型品を製造する際には大規模な成形機や焼成炉が必要になるため、高価なものとなってしまう。
【００１２】
この対策として、大面積化が比較的容易なＣ１２Ａ７の膜を形成させることが考えられる。しかし、膜形成の具体的な方法として、スパッタ法やレーザーアブレイシブ法などの物理気相蒸着（ＰＶＤ）法、ゾルゲル法あるいは化学気相蒸着（ＣＶＤ）法等が挙げられるが、それぞれに問題点があった。
【００１３】
すなわち、ＰＶＤ法やゾルゲル法で得られるＣ１２Ａ７膜は非晶質であり、そのままでは酸素ラジカルを包接することができない。酸素ラジカルを高濃度に包接できる結晶質のＣ１２Ａ７とするためには、成膜後さらに１０００℃以上の高温で熱処理する必要がある。
【００１４】
ＣＶＤ法によれば結晶質のＣ１２Ａ７を直接成膜することが可能であるが、基材は１０００℃以上の高温に保持せねばならない。従いＣ１２Ａ７膜と基材との熱膨張係数が一致しないと、冷却時に膜が基材から剥離したり、膜にクラックが発生したりする。
【００１５】
以上のように、前記の方法では、酸素ラジカルを高濃度に包接できる結晶質のＣ１２Ａ７膜を得るための基材は、１０００℃以上の高温に耐え、高温でＣ１２Ａ７と反応せず、さらにＣ１２Ａ７と熱膨張係数が一致するものでなければならず、基材の材質が大幅に制限されている。
【課題を解決するための手段】
【００１６】
本発明者らは、Ｃ１２Ａ７焼結体、ことにＣ１２Ａ７膜の有する前記の問題点について、溶射法と呼ばれる膜形成法を用いるときにのみ解決でき、しかも酸素イオン導電性に優れる積層体が容易に再現性高く得ること見出し、本発明に至ったものである。
【００１７】
即ち、本発明は、酸素ラジカル含有カルシウムアルミネート膜の製造方法であって、酸素ラジカル含有カルシウムアルミネート粉末を用いて溶射することを特徴とする酸素ラジカル含有カルシウムアルミネート膜の製造方法であり、好ましくは、酸素ラジカル含有カルシウムアルミネート粉末の酸素ラジカル含有量が１０２０ｃｍ−３以上であることを特徴とする前記の酸素ラジカル含有カルシウムアルミネート膜の製造方法である。
【００１８】
また、本発明は、基材上に酸素ラジカル含有カルシウムアルミネート膜を形成してなる積層体であって、前記酸素ラジカル含有カルシウムアルミネート膜が酸素ラジカル含有カルシウムアルミネート粉末を用いて溶射して成ることを特徴とする積層体であり、好ましくは、基材が酸化ジルコニウムからなる焼結体であることを特徴とする前記の積層体である。
【発明の効果】
【００１９】
本発明によれば、原料に予め高濃度に酸素ラジカルを含有するカルシウムアルミネート粉末を用いてこれを溶射することのみで、高濃度に酸素ラジカルを含有するカルシウムアルミネート膜が得られるので、用途に応じて大面積や複雑形状の酸素ラジカル含有カルシウムアルミネート膜を容易に再現性高く提供することができ、産業上非常に有用である。
【００２０】
加えて、本発明によれば、所望の形状、特性を有する基材表面に、高濃度に酸素ラジカルを含有するカルシウムアルミネート膜を形成した積層体が提供され、この積層体は、例えば、酸化触媒、イオン伝導体用途に好適であり、産業上有用である。
【発明を実施するための最良の形態】
【００２１】
本発明は、酸素ラジカル含有カルシウムアルミネート膜の製造方法であって、酸素ラジカル含有カルシウムアルミネート粉末を用いて溶射することを特徴とする酸素ラジカル含有カルシウムアルミネート膜の製造方法であり、好ましくは、酸素ラジカル含有カルシウムアルミネート粉末の酸素ラジカル含有量が１０２０ｃｍ−３以上であることを特徴とする前記の酸素ラジカル含有カルシウムアルミネート膜の製造方法である。
【００２２】
本発明は、本発明者が酸素ラジカル含有カルシウムアルミネート膜を得る方法を実験的にいろいろ検討した結果、カルシウムアルミネート粉末を原料粉末としてこれを溶射するときにカルシウムアルミネート膜が得られ、このときにカルシウムアルミネート粉末の結晶性がほぼ保たれることから、この性質を利用して、カルシウムアルミネート粉末に予め酸素ラジカルを含有させる処理を施しておくだけで、酸素ラジカル含有カルシウムアルミネート膜を得ることができ、従来技術の前記問題が一気に解消できることを見出したことに基づいている。
【００２３】
本発明におけるカルシウムアルミネートは、主たる元素がＣａ、Ａｌ、酸素（Ｏ）で構成され、さらに主たる鉱物相が結晶性の１２ＣａＯ・７Ａｌ２Ｏ３（Ｃ１２Ａ７）である。カルシウムアルミネートとしては、他に、３ＣａＯ・Ａｌ２Ｏ３（Ｃ３Ａ）、ＣａＯ・Ａｌ２Ｏ３（ＣＡ）、ＣａＯ・２Ａｌ２Ｏ３（ＣＡ２）、ＣａＯ・６Ａｌ２Ｏ３（ＣＡ６）などの鉱物相を含有できるが、結晶質のＣ１２Ａ７だけが酸素ラジカルを１０２０／ｃｍ３以上の高濃度で包接する性質を有する。
【００２４】
カルシウムアルミネートの主たる成分をＣ１２Ａ７にするためには、原料中に含まれるＣａとＡｌのモル比を、０．７７：１  〜  ０．９６：１とすれば良い。ＣａとＡｌのモル比が上記以外の範囲では、Ｃ１２Ａ７以外のカルシウムアルミネートであるＣ３ＡやＣＡの生成量が多くなり、酸素ラジカルを包接する性質が損なわれる。このため本発明には適さない。
【００２５】
本発明に用いられるカルシウムアルミネート粉末は、前述の配合となるように、いろいろな原料から得ることができる。その原料として用いられるＣａ源の物質としては、例えば石灰石（ＣａＣＯ３）、消石灰（Ｃａ（ＯＨ）２）または生石灰（ＣａＯ）などがあげられる。またＡｌ源の物質としてはアルミナ（Ａｌ２Ｏ３）、水酸化アルミニウム（Ａｌ（ＯＨ）３）、ボーキサイトまたはアルミ残灰などがあげられる。これらのうち、入手が容易であり安全性が高い事から、特にＣａＣＯ３及びＡｌ２Ｏ３を好適に使用することができる。
【００２６】
前記の原料を混合後、雰囲気と温度を制御した条件下で直接固相反応させることによって、あるいは固相反応後に雰囲気と温度を制御した条件下で保持することによって酸素ラジカルを１０２０／ｃｍ３以上の高濃度で包接するカルシウムアルミネートが得られる。雰囲気と温度を制御した条件の具体例は、例えば酸素分圧１０４Ｐａ以上、水蒸気分圧１０２Ｐａ以下の乾燥酸化雰囲気、１２００℃以上１４１５℃未満の温度である。
【００２７】
前記操作で得た高濃度の酸素ラジカルを包接したカルシウムアルミネートは、粉砕や篩い分けなどの方法で１０〜１００μｍ好ましくは１０〜５０μｍに粒径を調整して、溶射用の原料に適した粉末とされる。
【００２８】
本発明における溶射法としては、プラズマ溶射法、フレーム溶射法、爆発溶射法あるいはレーザー溶射法等であればいずれでも良いが、膜の均一性や膜と基材の密着性が良好であり、安全性や経済性にも優れたプラズマ溶射法が特に好ましい。
【００２９】
本発明に於いて溶射法が選択される理由については、明らかでないが、本発明者は次の通りに考えている。即ち、溶射法に用いる一般的な溶射装置においては、粉末等の原料が溶射ガンと呼ばれる部位に搬送されると同時に、プラズマやフレームによって高温に加熱されて少なくとも表面が液状になり、これが溶射ガンの先端から連続的に噴射されて基材表面に付着した後、凝固することによって膜が形成されると言われている。
【００３０】
溶射法で得られるカルシウムアルミネート膜は、ＰＶＤ法、ゾルゲル法あるいはＣＶＤ法で得られる膜とは異なり、基材を加熱せずに成膜されるにも関わらず結晶質である。これは、溶射法における原料がＰＶＤ法、ゾルゲル法あるいはＣＶＤ法とは異なり、気化あるいは化学反応等による著しい状態変化を起こさずに、単に表面或いはその近傍が高温で融解した後に基材上で凝固するに過ぎず、原料の組成や結晶構造がそのまま膜に反映されやすいためである。
【００３１】
また、本発明は、基材上に酸素ラジカル含有カルシウムアルミネート膜を形成してなる積層体であって、前記酸素ラジカル含有カルシウムアルミネート膜が酸素ラジカル含有カルシウムアルミネート粉末を用いて溶射して成ることを特徴とする積層体であり、好ましくは、基材が酸化ジルコニウムからなる焼結体であることを特徴とする前記の積層体である。
【００３２】
上述した通りに、本発明により、基材を加熱せずに結晶質のカルシウムアルミネート膜が得られ、しかも溶射法を採用しているので、基材の材質は耐熱性、反応性あるいは熱膨張係数によって制限されず、広い範囲で選定できる特徴があり、いろいろな積層体を得ることができる。このためセラミックス基材だけでなく、例えばＰＶＤ法、ゾルゲル法あるいはＣＶＤ法では困難であった金属やガラスの基材なども用いることができる。また溶射の際に溶射ガンを移動させれば、大面積の基材や、曲面を有する基材上への成膜も容易にできる。基材は必要に応じ、膜との密着性を向上させるため表面粗化の前処理が施される場合がある。
【００３３】
特に、本発明の好ましい実施態様として、基材に酸化ジルコニウムからなる焼結体を用いた積層体が挙げられる。この積層体は高温（約７５０℃）条件下で酸素イオンの移動が可能である酸化ジルコニウムの焼結体表面に高酸素ラジカル含有のカルシウムアルミネート膜が形成されているので、酸素ラジカル或いは酸素イオンを提供するイオン源として好適に用いられる。なお、本発明における酸化ジルコニウム（ＺｒＯ２、ジルコニアともいう）からなる焼結体とは、ジルコニア単独の焼結体の他、酸化イットリウム（Ｙ２Ｏ３、イットリアともいう）或いは酸化カルシウム（ＣａＯ、カルシアともいう）などで安定化したジルコニアの焼結体も含む。
【実施例１】
【００３４】
以下、実施例及び比較例をあげて、さらに本発明を説明する。
【００３５】
（実施例１）炭酸カルシウム（ＣａＣＯ３）粉末と、アルミナ（γ−Ａｌ２Ｏ３）粉末を、ＣａとＡｌのモル比が０．８２：1になるように混合した後、大気中、１３００℃で３時間焼成して白色粉末を得た。冷却後Ｘ線回折測定を行い、この粉末がＣ１２Ａ７であることを確認した。
【００３６】
さらに前記粉末を酸素分圧４×１０４Ｐａ、水蒸気分圧１０２Ｐａの乾燥酸化雰囲気下、１２５０℃で２時間焼成した。冷却後室温及び７７ＫでのＥＳＲスペクトルを測定し、それぞれの吸収バンドの強度からＯ２−イオンラジカル及びＯ−イオンラジカルの濃度を求めたところ、それぞれ５×１０２０ｃｍ−３であった（以下、この粉末を「酸素ラジカル含有Ｃ１２Ａ７粉」という）。
【００３７】
前記の酸素ラジカル含有Ｃ１２Ａ７粉を粉砕、篩い分けして１０〜１００μｍの粉末を調製し、プラズマ溶射機に装填した。プラズマガスはアルゴンと水素の混合ガスを用い、電流値５００アンペア、電圧値６４ボルト、溶射距離１００ｍｍの条件で、表面を＃５４のＡｌ２Ｏ３ブラスト材でブラスト処理して粗らした鋼製の基材上に溶射を行った。
【００３８】
得られた溶射膜は、走査型電子顕微鏡（ＳＥＭ）によって厚さ約１５０μｍで基材に隙間無く密着していることを確認した。またＸ線回折測定によって結晶質のＣ１２Ａ７であることを確認した。さらに膜を基材から剥ぎ取った後、ＥＳＲスペクトルを測定し、Ｏ２−イオンラジカル及びＯ−イオンラジカルの濃度を求めたところ、それぞれ４×１０２０ｃｍ−３であった。
【実施例２】
【００３９】
（実施例２）実施例１の酸素ラジカル含有Ｃ１２Ａ７粉を、粉砕、篩い分けして１０〜５０μｍの粉末を調製し、プラズマ溶射機に装填後、直径２５ｍｍ、厚さ２．８ｍｍのイットリア（Ｙ２Ｏ３）安定化ジルコニア（ＺｒＯ２）円板（ニッカトー製ＹＳＺ−８）の片面をブラスト処理した基材上に、実施例１と同じ条件で溶射を行った。
【００４０】
得られた溶射膜は、実施例１と同じ操作で、厚さ約１００μｍで基材に隙間無く密着していること、結晶質のＣ１２Ａ７であること、Ｏ２−イオンラジカル及びＯ−イオンラジカルの濃度が、それぞれ５×１０２０ｃｍ−３であることを確認した。
【実施例３】
【００４１】
（実施例３）実施例２において、円板の代わりに、外径１７ｍｍ、内径１３ｍｍ、長さ３００ｍｍの円筒状のイットリア安定化ジルコニア（ニッカトー製ＹＳＺ−８）を用い、外面をブラスト処理して基材としたこと以外は、実施例２と同様にして溶射を行い、溶射膜が厚さ約１２０μｍで基材に隙間無く密着していること、結晶質のＣ１２Ａ７であること、Ｏ２−イオンラジカル及びＯ−イオンラジカルの濃度が、それぞれ４×１０２０ｃｍ−３であることを確認した。また、このものは７５０℃において、酸素イオンのイオン源として動作可能であった。
【００４２】
（比較例）実施例１と同様にして、Ｏ２−イオンラジカル及びＯ−イオンラジカルをそれぞれ５×１０２０ｃｍ−３含むＣ１２Ａ７粉末を作製した後、金型成形を行い、さらに酸素分圧４×１０４Ｐａ、水蒸気分圧１０２Ｐａの乾燥酸化雰囲気下、１３９０℃で２時間焼成して焼結体を作製した。焼結体の一部を粉砕後、Ｘ線回折測定を行いＣ１２Ａ７であることを確認した。またＥＳＲスペクトルを測定で求めたＯ２−イオンラジカル及びＯ−イオンラジカルの濃度はそれぞれ６×１０２０ｃｍ−３であった。この焼結体の残部を加工して、直径５０ｍｍ、厚さ５ｍｍの円板を作製した。
【００４３】
この円板をターゲットとして、ＲＦマグネトロンスパッタ装置を用いて鋼製の基材上に厚さ１００ｎｍのスパッタ膜を形成した。得られた膜はＸ線光電子スペクトル測定（ＸＰＳ）によって、Ｃ１２Ａ７の組成を有するカルシウムアルミネートであることを確認したが、Ｘ線回折測定によって明瞭な回折線が得られず非晶質であった。
【００４４】
さらにスパッタ時間を延長したところ、厚さ１０μｍのスパッタ膜となった時点で、膜が基材から剥離したので、剥落した膜を捕集してＥＳＲスペクトルを測定し、Ｏ２−イオンラジカル及びＯ−イオンラジカルの濃度を求めたところ、それぞれ１×１０１８ｃｍ−３以下であった。
【産業上の利用可能性】
【００４５】
本発明によれば、原料に予め高濃度に酸素ラジカルを含有するカルシウムアルミネート粉末を用いてこれを溶射することのみで、高濃度に酸素ラジカルを含有するカルシウムアルミネート膜が得られるので、用途に応じて大面積や複雑形状の酸素ラジカル含有カルシウムアルミネート膜を容易に再現性高く提供することができ、産業上非常に有用である。
【００４６】
加えて、本発明によれば、所望の形状、特性を有する基材表面に、高濃度に酸素ラジカルを含有するカルシウムアルミネート膜を形成した積層体が提供され、この積層体は、例えば、酸化触媒、イオン伝導体用途に好適であり、産業上有用である。